(57)【要約】【課題】  色素増感型太陽電池の光利用効率を向上させうる新規な構成を提供する。また、この色素増感型太陽電池の製造方法を提供する。【解決手段】  透明基板１と、蛍光体層１０と、これらの間に設けられた中間層１１とを有し、蛍光体層１０の中間層側の主面の算術平均粗さをＲａ、蛍光体層１０の屈折率をｎ1、中間層１１の屈折率をｎ2として、下記ａ）およびｂ）の少なくとも一方が成立する色素増感型太陽電池１４とする。  ａ）２ｎｍ≦Ｒａ≦１μｍ、かつ、ｎ1−０．２≦ｎ2  ｂ）４０ｎｍ≦Ｒａ≦１μｍ、かつ、ｎ1−０．５≦ｎ2  この色素増感型太陽電池１４は、例えば太陽電池本体１３の透明基板１の受光面側に、上記物性関係を満たしつつ、中間層１１を介して蛍光体層１０を形成することにより製造できる。【選択図】  図１
2006210229.tif 000002
【特許請求の範囲】
【請求項１】
透明基板と、前記透明基板の受光面側に設けられた蛍光体層と、前記透明基板と前記蛍
光体層との間に設けられた中間層とを有する色素増感型太陽電池であって、
前記蛍光体層の前記中間層側の主面の算術平均粗さをＲａ、前記蛍光体層の屈折率をｎ
1、前記中間層の屈折率をｎ2として、下記ａ）およびｂ）の少なくとも一方が成立する色
素増感型太陽電池。
ａ）２ｎｍ≦Ｒａ≦１μｍ、かつ、ｎ1−０．２≦ｎ2
ｂ）４０ｎｍ≦Ｒａ≦１μｍ、かつ、ｎ1−０．５≦ｎ2
【請求項２】
前記蛍光体層が、３５０ｎｍ以下の光を吸収して３５０ｎｍ以上の光を発光する請求項
１に記載の色素増感型太陽電池。
【請求項３】
前記透明基板が、３５０ｎｍ以下の光を吸収する材料からなる請求項２に記載の色素増
感型太陽電池。
【請求項４】
前記透明基板の材料が、ガラスである請求項３に記載の色素増感型太陽電池。
【請求項５】
前記Ｒａが６００ｎｍ以下の範囲にある請求項１に記載の色素増感型太陽電池。
【請求項６】
前記Ｒａが２００ｎｍ以下の範囲にある請求項１に記載の色素増感型太陽電池。
【請求項７】
前記透明基板の屈折率をｎ3として、前記ａ）およびｂ）において、ｎ2≦ｎ3＋０．５
の関係式が成立する請求項１に記載の色素増感型太陽電池。
【請求項８】
前記ａ）およびｂ）がともに成立する請求項１に記載の色素増感型太陽電池。
【請求項９】
透明基板の受光面側に、中間層を介して蛍光体層を設ける工程を備えた色素増感型太陽
電池の製造方法であって、
前記蛍光体層の前記中間層側の主面の算術平均粗さをＲａ、前記蛍光体層の屈折率をｎ
1、前記中間層の屈折率をｎ2として、下記ａ）およびｂ）の少なくとも一方が成立する色
素増感型太陽電池の製造方法。
ａ）２ｎｍ≦Ｒａ≦１μｍ、かつ、ｎ1−０．２≦ｎ2
ｂ）４０ｎｍ≦Ｒａ≦１μｍ、かつ、ｎ1−０．５≦ｎ2
【発明の詳細な説明】
【技術分野】
【０００１】
本発明は色素増感型太陽電池およびその製造方法に関し、詳しくは蛍光体層を備えた色
素増感型太陽電池およびその製造方法に関する。
【背景技術】
【０００２】
近年、エネルギー問題や環境問題の観点から、化石燃料に替わるクリーンなエネルギー
源として、太陽光発電が注目されている。これまでにシリコン系の太陽電池が実用化され
ているが、電池製造の低コスト化を図るため、入手が容易な二酸化チタンを光電変換の基
幹部品に用いる色素増感型太陽電池の研究が盛んである。
【０００３】
色素増感型太陽電池は、可視光領域に吸収をもつ光増感用色素を利用する技術であるが
、現在のところ、合成されている光増感用色素の吸収波長域、すなわち光電変換に利用で
きる光の波長域が狭く、シリコン系の太陽電池と比べると光利用効率に劣る。
【０００４】
広い吸収波長域をもつ光増感用色素の合成が期待されるものの、二酸化チタンの伝導体
や電解質の酸化還元電位とのエネルギーマッチングが難しく、未だ、シリコン系の太陽電
池に匹敵する程に広い吸収波長域を有する色素を合成するには到っていない。
【０００５】
そこで、別の側面から、入射光のうち、光増感用色素の吸収波長域の外にある光も活用
する技術として、太陽電池の作用極をなす透明基板の受光面に、所定の波長変換特性を有
する蛍光体層を設ける技術がある（特許文献１参照）。
【０００６】
【特許文献１】特開２００４−１７１８１５号公報
【発明の開示】
【発明が解決しようとする課題】
【０００７】
しかしながら、蛍光体層から射出される蛍光には全体としての指向性がないため、太陽
電池本体に入射する際に全反射する蛍光の比率が高くなる。このため、特許文献１に代表
される従来の色素増感型太陽電池では、光増感用色素にまで到達する光量が少なく、その
光利用効率を十分に向上できないという問題がある。
【０００８】
そこで、本発明は、蛍光体による波長制御性を利用しつつ、蛍光体による波長変換に付
随する入射光の全反射を低減しうる色素増感型太陽電池を提供することを目的とする。ま
た、本発明の別の目的は、この色素増感型太陽電池の製造方法を提供することにある。
【課題を解決するための手段】
【０００９】
本発明者は、蛍光体層の表面の粗さに応じて、透明基板と蛍光体層との間に介在する中
間層の屈折率と、蛍光体層の屈折率との関係を制御することにより、色素増感型太陽電池
の特性が向上することを見出し、本発明を完成するに至った。
【００１０】
本発明の色素増感型太陽電池は、透明基板と、前記透明基板の受光面側に設けられた蛍
光体層と、前記透明基板と前記蛍光体層との間に設けられた中間層とを有する色素増感型
太陽電池であって、前記蛍光体層の前記中間層側の主面の算術平均粗さをＲａ、前記蛍光
体層の屈折率をｎ1、前記中間層の屈折率をｎ2として、下記ａ）およびｂ）の少なくとも
一方が成立する。
ａ）２ｎｍ≦Ｒａ≦１μｍ、かつ、ｎ1−０．２≦ｎ2
ｂ）４０ｎｍ≦Ｒａ≦１μｍ、かつ、ｎ1−０．５≦ｎ2
【００１１】
本発明は、別の側面から、上記色素増感型太陽電池を製造するに適した方法として、透
明基板の受光面側に、中間層を介して蛍光体層を設ける工程を備えた色素増感型太陽電池
の製造方法であって、前記蛍光体層の前記中間層側の主面の算術平均粗さをＲａ、前記蛍
光体層の屈折率をｎ1、前記中間層の屈折率をｎ2として、下記ａ）およびｂ）の少なくと
も一方が成立する色素増感型太陽電池の製造方法を提供する。
ａ）２ｎｍ≦Ｒａ≦１μｍ、かつ、ｎ1−０．２≦ｎ2
ｂ）４０ｎｍ≦Ｒａ≦１μｍ、かつ、ｎ1−０．５≦ｎ2
【発明の効果】
【００１２】
本発明の色素増感型太陽電池では、蛍光体層の中間層側の主面の粗さに応じて、透明基
板と蛍光体層との間に介在する中間層の屈折率と、蛍光体層の屈折率との関係が制御され
ているため、蛍光体による波長制御性を利用しつつ、蛍光体による波長変換に付随する入
射光の全反射を低減することができる。これにより、色素増感型太陽電池における光利用
効率を向上できる。
【発明を実施するための最良の形態】
【００１３】
以下、図面を参照しながら、本発明の好ましい実施形態について説明する。
【００１４】
図１の断面図で示す色素増感型太陽電池１４は、対向する一対の基板１および９を有し
ており、それぞれの基板の内側の主面に接して導電膜２および８が設けられている。また
、一方の導電膜２に接してバリアー層３が、他方の導電膜８に接して触媒層７が設けられ
ている。また、この触媒層７に接して電解質層６が設けられている。そして、バリアー層
３と電解質層６との間に接して酸化物半導体多孔膜４が設けられている。さらに、基板１
の外側（受光面側）の主面に接して中間層１１が設けられ、この中間層１１に接して蛍光
体層１０が設けられている。なお、以下では、基板１から酸化物半導体多孔膜４までの多
層構造体を光電極５と呼び、基板９から触媒層７までの多層構造体を対向電極１２と呼び
、基板１から基板９までの多層構造体を色素増感型太陽電池の本体１３と呼ぶ。
【００１５】
上記基板１の材料は、当該基板の光透過性を高くできるものほど好ましい。例えば、ガ
ラス板や、ポリエチレンテレフタレート、ポリエチレンナフタレート、ポリカーボネート
、ポリエチレンスルフィド、ポリイミドなどの樹脂シートを用いることができる。他方、
基板９は、金属板などの光透過性の低い基板としてもよいし、樹脂シートなどの光透過性
の高い基板としてもよい。
【００１６】
上記導電膜２の材料としては、光透過性が高く、電気抵抗率が低いものが好ましい。例
えば、酸化スズ、酸化亜鉛、ＩＴＯ（スズドープ酸化インジウム）、ＦＴＯ（フッ素ドー
プ酸化スズ）などを用いることができる。他方、導電膜８の材料としては、導電膜２と同
様の光透過性の高い材料を用いてもよいし、例えば、銅、ニッケル、銀、金、白金、タン
タル、チタン、ルテニウム、カーボンなどの光透過性の低い導電材料を用いてもよい。
【００１７】
なお、この導電膜２および８は、蒸着法、スパッタリング法、化学気相成長法（ＣＶＤ
法）、塗布法、ゾルゲル法などの公知の方法によって形成できる。また、基板１と導電膜
２との間には、透明性を損なわない程度で、銅などの導電材料からなる導電性薄膜を配し
てもよい。基板９を金属板とする場合には、導電膜８を省略してもよい。
【００１８】
上記酸化物半導体多孔膜４は、内部に無数の微細な空孔を有し、表面に微細な凹凸構造
を有した多孔質構造体（厚さ：約０．１〜１００μｍ）である。この多孔膜４の材料とし
ては、例えば、酸化チタン、酸化スズ、酸化タングステン、酸化亜鉛、酸化ジルコニウム
、酸化ニオブ、酸化インジウム、酸化イットリウム、酸化ランタン、酸化タンタルなどの
金属酸化物微粒子（体積平均粒径：約１〜５００ｎｍ）を用いることができる。
【００１９】
この酸化物半導体多孔膜４は、上記金属酸化物微粒子を分散させたコロイド液や分散液
等を、スクリーンプリント、インクジェットプリント、ロールコート、ドクターコート、
スピンコート、スプレーコートなどの塗布手段により、例えばバリアー層３の表面に塗布
した後、焼成して得ることができる。ただし、ここにおける焼成温度は６００℃以下、好
ましくは３５０℃から５００℃の範囲にあるため、基板を樹脂シートとする場合には、こ
れに代えて、１００〜１５０℃の低温度帯で焼成できる金属酸化物ペーストを用いたり、
マイクロ波による焼成方法を用いたりして、基板の熱変形を防止することが好ましい。
【００２０】
また、この酸化物半導体多孔膜４には、電池の光電変換効率を高めるため、可視光領域
や赤外領域の吸収波長を有する顔料や染料等の公知の光増感用色素を、単独で、または混
合したものを担持させる。
【００２１】
導電膜２と電解質層６とが接触すると、漏れ電流が増大して光電変換効率が低下してし
まう場合がある。そのため、上記構造のようにバリアー層３を設けておくことが好ましい
。このバリアー層３の材料としては、酸化チタンや絶縁性高分子などを用いることができ
る。ただし、その厚みは、光増感用色素と酸化物半導体多孔膜との間で電荷分離した電子
が当該バリアー層を通過できる程度の薄さとしておく必要がある。具体的には１０〜５０
０ｎｍ、好ましくは５０〜２００ｎｍの範囲とする。なお、このバリアー層３は、ゾルゲ
ル法、スパッタリング法、真空蒸着法、スピンコート法などを用いて形成できる。
【００２２】
上記電解質層６の構成としては特に限定されず、公知の電解質層としての構成とするこ
とができる。例えば、電解液のみの構成としてもよいし、公知の多孔質支持体に電解液を
保持させた構成としてもよい。また、固体電解質層の構成としてもよいし、無機あるいは
有機ホール輸送層の構成としてもよい。
【００２３】
上記電解液は、電解質を溶媒に溶解させて生成する。この電解質としては、酸化体と還
元体からなる一対の酸化還元系構成物質が溶媒中に含まれていれば、特に限定されない。
例えば、酸化体と還元体が同一電荷を持つ酸化還元系構成物質を用いることができる。こ
こで、この酸化還元系構成物質とは、酸化還元反応において、可逆的に酸化体及び還元体
の形で存在する一対の物質を意味し、例えば塩素化合物−塩素、ヨウ素化合物−ヨウ素、
臭素化合物−臭素、タリウムイオン(III)−タリウムイオン(I)、水銀イオン(II)−水銀イ
オン(I)、ルテニウムイオン(III)−ルテニウムイオン(II)、銅イオン(II)−銅イオン(I)
、鉄イオン(III)−鉄イオン(II)、バナジウムイオン(III)−バナジウムイオン(II)、マン
ガン酸イオン−過マンガン酸イオン、フェリシアン化物−フェロシアン化物、キノン−ヒ
ドロキノン、フマル酸−コハク酸などが挙げられる。
【００２４】
電解質を溶解する溶媒としては、酸化還元系構成物質を溶解できるとともに、イオン伝
導性に優れた化合物が好ましい。水性溶媒および有機溶媒のいずれも使用できるが、酸化
還元系構成物質をより安定する側面からは有機溶媒が好ましい。例えば、ジメチルカーボ
ネート、ジエチルカーボネート、メチルエチルカーボネート、エチレンカーボネート、プ
ロピレンカーボネート等のカーボネ−ト化合物、酢酸メチル、プロピオン酸メチル、ガン
マーブチロラクトン等のエステル化合物、ジエチルエーテル、１，２−ジメトキシエタン
、１，３−ジオキソシラン、テトラヒドロフラン、２−メチルーテトラヒドラフラン等の
エーテル化合物、３−メチル−２−オキサゾジリノン、２−メチルピロリドン等の複素環
化合物、アセトニトリル、メトキシアセトニトリル、プロピオニトリル等のニトリル化合
物、スルフォラン、ジジメチルスルフォキシド、ジメチルフォルムアミド等の非プロトン
性極性化合物などが挙げられる。これらはそれぞれ単独で用いることもできるし、また、
２種類以上を混合して用いることもできる。
【００２５】
上記触媒層７の材料としては、電解質中の酸化還元系構成物質の酸化還元反応に対する
触媒作用を発揮するもの、例えば白金やカーボンなどを用いることができる。なお、この
触媒層７は、蒸着法、スパッタリング法、化学気相成長法（ＣＶＤ法）、塗布法、ゾルゲ
ル法などの公知の方法によって形成できる。なお、上記導電膜８を設けずに、触媒層７の
みを設けてもよい。
【００２６】
上記蛍光体層１０は、蛍光材料が内部に分散された基体である。蛍光材料は無機材料で
あっても、有機材料であってもよいが、その分散によって、蛍光体層が３５０ｎｍ以下の
波長域の光を吸収して３５０ｎｍを超える波長域の光を発光できる材料を選択することが
好ましい。一般に、ガラスを材料とする透明基板では、３５０ｎｍ以下の波長域の光が透
過阻害を受けやすい。それゆえ、このような蛍光材料を包含した蛍光体層によって入射光
の波長を３５０ｎｍよりも長い波長域にシフトさせると、太陽電池における光利用効率を
向上することができる。
【００２７】
蛍光材料としては、例えば、ナフタルイミドを主材料とした、ＢＡＳＦジャパン社製の
Ｌｕｍｏｇｅｎ  Ｆ  ｖｉｏｌｅｔ５７０（商標）やＬｕｍｏｇｅｎ  Ｆ  ｂｌｕｅ６５
０（商標）などを用いることができる。
【００２８】
また、耐候性に優れた材料や、増感色素の量子効率が低い波長域の光を吸収してより量
子効率の高い波長域の光を発光できる材料を、蛍光材料として選択することも好ましい。
【００２９】
基体には、光透過性の材料を用いることが必須である。また、その材料としては、蛍光
強度を高める側面から、基体中に分散させる蛍光材料の吸収波長域とは異なる吸収波長域
を示すものを選択することが好ましい。具体的な材料としては、ガラス板や、ポリエチレ
ンテレフタレート、ポリエチレンナフタレート、ポリカーボネート、ポリエチレンスルフ
ィド、ポリイミドなどの樹脂シートが挙げられる。また、基体の形状としては、板状のよ
うな定形性の高い形状としてもよいし、フィルム状などの柔軟性の高い形状としてもよい
。
【００３０】
蛍光材料を分散させた蛍光体層は、例えば、液相にある樹脂やガラスなどの基体材料に
、公知の溶剤または分散剤とともに蛍光材料を混合した後、基体材料を硬化させることに
より作製してもよい。
【００３１】
蛍光体層の中間層側の主面には微細な凹凸構造が設けられており、当該主面の算術平均
粗さをＲａ（ＪＩＳ  Ｂ０６０１の規定による）、蛍光体層の屈折率をｎ1、中間層の屈
折率をｎ2として、下記ａ）およびｂ）の少なくとも一方が成立し、好ましくは下記ａ）
が成立し、より好ましくは下記ａ）およびｂ）がともに成立する。
ａ）２ｎｍ≦Ｒａ≦１μｍ、かつ、ｎ1−０．２≦ｎ2
ｂ）４０ｎｍ≦Ｒａ≦１μｍ、かつ、ｎ1−０．５≦ｎ2
【００３２】
このＲａの上限値としては、６００ｎｍ以下が好ましく、２００ｎｍ以下がさらに好ま
しい。
【００３３】
また、Ｒａの範囲は、ｎ1−０．２≦ｎ2の関係式が成立する場合に、４０ｎｍ以上６０
０ｎｍ以下であることが好ましく、４０ｎｍ以上２００ｎｍ以下であることがさらに好ま
しい。
【００３４】
このようにして蛍光体層の中間層側の主面の粗さに応じて、透明基板と蛍光体層との間
に介在する中間層の屈折率と、蛍光体層の屈折率との関係を制御すると、蛍光体による波
長変換に付随する入射光の全反射を低減することができる。
【００３５】
上記凹凸構造を形成するには、例えば、蛍光体層の中間層側の主面をレーザで加工した
り、ヤスリや刃物を用いて研削したり、溶剤や反応性プラズマによってエッチングしたり
、加熱により軟化させた後、所定の凹凸形状を有した鋳型を押圧したりすればよい。また
、蛍光体層の作製ともに凹凸構造を形成してもよく、例えば、樹脂の圧延時やガラスの硬
化時などに用いる鋳型として、所定の凹凸形状を有した鋳型を用いればよい。
【００３６】
上記中間層１１は、固体層、液体層、気体層のいずれであってもよい。中間層の材料と
しては、光透過性の高いものほど好ましい。液体層の材料としては、例えばエタノール、
シリコーンオイル、グリセリンなどを用いることができる。気体層の材料としては、例え
ば空気や公知の不活性ガスなどを用いることができる。固体層の材料としては、例えば、
公知の接着剤や粘着剤を用いることができる。入射光の太陽電池内への透過性を高める側
面から、中間層の形態を固体層や液体層とする場合には、層内に気泡が残留しないように
して層を形成することが好ましい。
【００３７】
中間層の形態を液体層または気体層とする場合には、公知の材料からなる封止部材を用
いて中間層の周縁を取り囲み、その気密性を高めておくことが望ましい。中間層の形態を
固体層とする場合には、同様の封止部材を用いて透明基板上に蛍光体層を貼付してもよい
が、封止部材を設けずに固体層自体の粘着性を利用して貼付してもよい。例えば、蛍光フ
ィルムの内側主面（所定の算術平均粗さＲａを有する）の上に接着剤層としての中間層が
設けられた蛍光テープを、透明基板に貼付する態様などが挙げられる。
【００３８】
また、上記中間層と透明基板とは、透明基板の屈折率をｎ3として、ｎ2≦ｎ3＋０．５
の関係式を満たすことが好ましい。さらに、ｎ2≦ｎ3＋０．２の関係式を満たすことがよ
り好ましい。このようにして中間層の屈折率と透明基板の屈折率との関係を制御すると、
中間層から透明基板への入射光の全反射を低減することができる。
【００３９】
各部材の屈折率は、公知の屈折率の制御方法により調整することができる。例えば、酸
化チタン、酸化ジルコニウム、酸化シリコンなどの無機微粒子を樹脂材料中に分散させる
方法などの、異なる屈折率を有した複数の材料を混合する方法を用いることができる。
【００４０】
以下、実施例を用いて本発明をさらに具体的に説明するが、本発明はこれによって限定
されるものではない。
【００４１】
（実施例１）
まず、フッ素がドープされたＳｎＯ導電性ガラス（日本板硝子社製ＯＴＥ（商標））の
表面に、ゾルゲル法を用いてバリアー層としての酸化チタン薄膜（膜厚：１００ｎｍ）を
形成した。なお、このガラスの屈折率は１．４５である。次に、市販の二酸化チタン粉末
（日本エアロジル社製Ｐ２５（商標）、体積平均一次粒径２１ｎｍ）に、アセチルアセト
ン、純水、および界面活性剤（和光純薬製ＴｒｉｔｏｎＸ１００（商標））を加えて混練
して作製したペーストを、この酸化チタン薄膜上に塗布し、これを乾燥させた後、４５０
℃で３０分間焼成して、膜厚６μｍのメソポーラス二酸化チタン多孔質膜を形成した。続
いて、このメソポーラス二酸化チタン多孔質膜を０．３ｍモル／Ｌのルテニウム色素のエ
タノール溶液に浸漬して、多孔質膜に光増感用色素を担持させ、光電極を作製した。
【００４２】
これと並行して、フッ素がドープされたＳｎＯ導電性ガラス（日本板硝子社製ＯＴＥ（
商標））の表面に蒸着により白金膜（膜厚：１４ｎｍ）を形成して、対向電極を作製した
。また、電解液注入孔としての貫通孔を形成した。
【００４３】
上記メソポーラス二酸化チタン多孔質膜の周縁に、封止部材としてのポリオレフィン系
樹脂のホットメルト剤（三井化学社製ハイミラン（商標））を配した後、１１０℃に加熱
して、上記光電極と対向電極との間に熱圧着した。
【００４４】
電解液注入孔より電解液を注入した後、当該注入孔を上記ホットメルト剤およびカバー
ガラスを用いて封孔し、色素増感型太陽電池の本体を作製した。なお、この電解液は、０
．１Ｍ  ヨウ化リチウム、０．３Ｍ  ヨウ化１，２−ジメチル−３−プロピルイミダゾリ
ウム  、０．０５Ｍ  ヨウ素および０．５Ｍ  ｔ−ブチルピリジンを溶質とし、溶媒とし
てのメトキシアセトニトリルに溶解させて生成した。
【００４５】
この本体の光電極側のＳｎＯ導電性ガラス上に、中間層としてのエタノール（屈折率：
１．３６）を介して蛍光体層を貼り付けて、色素増感型太陽電池を完成させた。なお、充
填したエタノールは、その周縁部を上記ホットメルト剤で取り囲み、蛍光体層とガラス基
板との間に封入した。
【００４６】
上記蛍光体層としては、市販の蛍光材料（ＢＡＳＦジャパン社製Ｌｕｍｏｇｅｎ  Ｆ  
ｖｉｏｌｅｔ５７０（商標））を質量濃度２００ｐｐｍで、ポリメタクリル酸メチルを材
料とする基体中に分散したものを用いた。なお、この蛍光体層の内側主面の算術平均粗さ
（Ｒａ）は５．７ｎｍであり、屈折率は１．４９である。上記Ｌｕｍｏｇｅｎ  Ｆ  ｖｉ
ｏｌｅｔ５７０は、２５０ｎｍ〜４００ｎｍの光で励起され、４００ｎｍ〜５００ｎｍの
光を発光する蛍光材料である。
【００４７】
（実施例２）
Ｒａが５４．４ｎｍである蛍光体層を用いたこと以外は、実施例１と同様の色素増感型
太陽電池である。
【００４８】
（実施例３）
Ｒａが５５３．８ｎｍである蛍光体層を用いたこと以外は、実施例１と同様の色素増感
型太陽電池である。
【００４９】
（実施例４）
エタノールに代えて空気（屈折率：１）を充填したこと以外は、実施例２と同様の色素
増感型太陽電池である。
【００５０】
（実施例５）
エタノールに代えて空気を充填したこと以外は、実施例３と同様の色素増感型太陽電池
である。
【００５１】
（比較例１）
中間層および蛍光体層を設けずに、色素増感型太陽電池の本体をそのまま用いたこと以
外は、実施例１と同様の色素増感型太陽電池である。
【００５２】
（比較例２）
エタノールに代えて空気を充填したこと以外は、実施例１と同様の色素増感型太陽電池
である。
【００５３】
上記の各電池について、短絡電流を以下のようにして調べた。
〔短絡電流の測定〕
キセノンランプ（ウシオ電機株式会社製ＳＸ−ＵＩ１５０１ＸＱ）からの射出光から、
分光器（ツリー応用化学株式会社製ＭＣ−１０Ｎ）を用いて波長２９０ｎｍの光を分光し
、これを試験光（１ｍＷ／ｃｍ2）とした。太陽電池の光電極側から試験光を照射しなが
ら、光電極と対向電極との間に電圧０Ｖ印加時に流れる電流を電流計（アドバンテスト株
式会社製Ｒ８３４０Ａ）で測定し、短絡電流とした。
【００５４】
実施例１〜５および比較例１〜２の短絡電流を下記表１にまとめて示す。
【００５５】
【表１】
2006210229.tif 000003
【００５６】
この表１で示すように、実施例１〜５では、いずれも１．７７μＡ以上の短絡電流値が
得られた。なかでも、実施例１〜３では２．８３μＡ以上の高い短絡電流値が得られた。
また、特に、実施例２では３．１９μＡもの高い短絡電流値が得られた。他方、比較例１
〜２では、いずれも１．６９μＡ以下の短絡電流値しか得られなかった
【００５７】
ここで、実施例１〜５と比較例１との比較から、中間層側の主面（以下、内側主面と呼
ぶ）が所定のＲａ範囲にある蛍光体層を、中間層を介するとともに、所定の屈折率の関係
を満たして太陽電池の光電極側に設けることにより、色素増感型太陽電池の短絡電流値を
向上できることが判った。
【００５８】
他方、実施例１〜５と比較例２との比較から、中間層を介して蛍光体層が設けられてい
ても、蛍光体層の内側主面のＲａが５．７ｎｍであり、蛍光体層の屈折率（ｎ1）に対す
る中間層の屈折率（ｎ2）の差（ｎ1−ｎ2）が０．４９である場合には、短絡電流値の向
上効果を得られないことが判った。
【００５９】
さらに、実施例１と比較例２との比較から、蛍光体層の内側主面のＲａが５．７ｎｍに
一致していても、ｎ1−ｎ2が０．１３である場合には、ｎ1−ｎ2が０．４９である場合に
比して、短絡電流値が１．３７μＡ向上することが判った。
【００６０】
また、実施例４と比較例２との比較から、ｎ1−ｎ2が０．４９に一致していても、蛍光
体層の内側主面のＲａが５４．４ｎｍである場合には、当該Ｒａが５．７ｎｍである場合
に比して、短絡電流値が０．２μＡ向上することが判った。
【００６１】
また、実施例２と実施例４との比較から、蛍光体層の内側主面のＲａが５４．４ｎｍで
ある場合には、ｎ1−ｎ2が０．１３であると、ｎ1−ｎ2が０．４９である場合に比して、
短絡電流値が１．４２μＡ向上することが判った。また、実施例３と実施例５との比較か
ら、蛍光体層の内側主面のＲａが５５３．８ｎｍである場合には、ｎ1−ｎ2が０．１３で
あると、ｎ1−ｎ2が０．４９である場合に比して、短絡電流値が１．４２μＡ向上するこ
とが判った。
【００６２】
また、実施例１または３と実施例２との比較から、ｎ1−ｎ2が０．１３である場合には
、蛍光体層の内側主面のＲａが５４．４ｎｍであると、当該Ｒａが５．７ｎｍまたは５５
３．８ｎｍである場合に比して、短絡電流値が一層向上することが判った。
【００６３】
比較例１において短絡電流が１．６９μＡと低かった理由としては、透明基板によって
試験光の一部が吸収されてしまい、多孔膜内部の光増感用色素に到達する光の絶対量が減
少したためと考えられる。また、比較例２において短絡電流が１．５３μＡと低かった理
由としては、ｎ1−ｎ2が０．４９であるため、蛍光体層と中間層との界面における全反射
角が狭く、Ｒａが５．７ｎｍ程度で蛍光体層の内側主面を粗面化しても、入射光の全反射
率を十分に引き下げられるまでにはその入射角を制御できなかったためと考えられる。
【００６４】
なお、上記実施例では、蛍光体層の内側主面のＲａが５．７ｎｍ〜５５３．８ｎｍの範
囲にあり、ｎ1−ｎ2が０．１３である場合（０．１≦ｎ1−ｎ2≦０．２）、または、当該
Ｒａが５４．４ｎｍ〜５５３．８ｎｍの範囲にあり、ｎ1−ｎ2が０．４９である場合（０
．４≦ｎ1−ｎ2≦０．５）を示したが、下記ａ）およびｂ）の少なくとも一方が成立する
限り、優れた短絡電流の向上効果が得られることを確認している。
ａ）２ｎｍ≦蛍光体層の内側主面のＲａ≦１μｍ、かつ、ｎ1−０．２≦ｎ2
ｂ）４０ｎｍ≦蛍光体層の内側主面のＲａ≦１μｍ、かつ、ｎ1−０．５≦ｎ2
【００６５】
さらに、蛍光体層の内側主面のＲａが６００ｎｍ以下、好ましくは２００ｎｍ以下であ
ると、さらに優れた短絡電流の向上効果が得られることを確認している。また、ｎ1−０
．２≦ｎ2の関係式が成立する場合に、蛍光体層の内側主面のＲａが４０ｎｍ以上６００
ｎｍ以下、より好ましくは４０ｎｍ以上２００ｎｍ以下の範囲にあると、一層優れた短絡
電流の向上効果が得られることを確認している。
【産業上の利用可能性】
【００６６】
本発明は、蛍光体による波長制御性を利用しつつ、蛍光体による波長変換に付随する入
射光の全反射を低減することができるため、色素増感型太陽電池の光利用効率を向上する
ことにも適用できる。
【図面の簡単な説明】
【００６７】
【図１】本発明の色素増感型太陽電池の一例を示す断面図である。
【符号の説明】
【００６８】
１    基板
２    導電膜
３    バリアー層
４    酸化物半導体多孔膜
５    光電極
６    電解質
７    触媒層
８    導電膜
９    基板
１０    蛍光体層
１１    中間層
１２    対向電極
１３    本体
１４    色素増感型太陽電池
【図１】
2006210229.tif 000004